(57)【特許請求の範囲】
【請求項１】
窒化クロム(Cr2N)粒子を分散した窒化珪素を焼結した粒子分散窒化珪素質焼結体をリング状に成形加工して、該リングを少なくとも金属製シフトサイドガイドロールの鋼板との摺動部分に嵌合させてなることを特徴とする肉厚１０ｍｍ以上２０ｍｍ以下のシフトサイドガイドロール用嵌合リング。
【請求項２】
前記窒化クロム(Cr2N)粒子の平均粒径が0.5〜10μmである請求項１記載のシフトサイドガイドロール用嵌合リング。
【請求項３】
前記窒化クロム(Cr2N)粒子の体積分率が1〜8％である請求項１記載のシフトサイドガイドロール用嵌合リング。
【請求項４】
前記粒子分散窒化珪素質焼結体の相対密度が99％以上である請求項１記載のシフトサイドガイドロール用嵌合リング。
【請求項５】
Ti-Zr-B固溶体粒子、Ti-Hf-B固溶体粒子の1種または2種を分散した炭化珪素を焼結した粒子分散炭化珪素質焼結体をリング状に成形加工して、該リングを少なくとも金属製シフトサイドガイドロールの鋼板との摺動部分に嵌合させてなることを特徴とする肉厚１０ｍｍ以上２０ｍｍ以下のシフトサイドガイドロール用嵌合リング。
【請求項６】
前記Ti-Zr-B固溶体粒子の組成が、Ti1-xZrxB2(0.02≦x≦0.25)である請求項５記載のシフトサイドガイドロール用嵌合リング。
【請求項７】
前記Ti-Hf-B固溶体粒子の組成が、Ti1-xHfxB2(0.02≦x≦0.25)である請求項５記載のシフトサイドガイドロール用嵌合リング。
【請求項８】
前記固溶体粒子の平均粒径が1〜10μmである請求項５記載のシフトサイドガイドロール用嵌合リング。
【請求項９】
前記固溶体粒子の体積分率が20〜70％である請求項５記載のシフトサイドガイドロール用嵌合リング。
【請求項１０】
前記粒子分散炭化珪素質焼結体の相対密度が99.5％以上である請求項５記載のシフトサイドガイドロール用嵌合リング。
【発明の詳細な説明】
【０００１】
【発明の属する技術分野】
本発明は、鋼板搬送ならびに巻き取り時の幅方向の位置決めに用いられるシフトサイドガイドロールに関する。
【０００２】
【従来の技術】
鉄鋼製造設備においては、図1に示すように、酸洗ラインでコイルから鋼板を導出し(入り側)、酸に浸漬し、再びコイルに巻き取る(出側)際に鋼板2の幅方向の位置決め用に使われている2〜6本/組のロールをシフトサイドガイドロールと云われるロール1を前記酸洗ラインに組み込んでいる。従来から、焼き入れ鋼材(SUJ2、SNCM439など)にWC-Ni-Cr系の溶射を施したロールが使用されている。この設備は、φ150mm×L160mmまたはφ150mm×L270mmの大型ロールが数十本配備されている。厚さ1〜6mm、最も多い厚さは3mmの鋼板が、最高700m/分(=時速42km)の速度で通過するときに、鋼板の端面がロールを摺動しながらこのシフトサイドガイドロールによって幅方向の位置決めをされることになる。
【０００３】
しかし、上記設備は上述したような構造となっているため、長さ160mmならびに270mmのいずれのロールであっても、ほぼ同一円周線上のみに押し付け負荷が加わり、不規則な振動を受け続けるなど、その使用環境は極めて厳しいものである。このため、このロールの材質としては、金属では耐久性に劣り、交換頻度が高いため、硬度が高く耐摩耗性に優れたセラミックスの適用が検討されている。
【０００４】
これまで、窒化珪素質焼結体は、高温強度や硬度には優れた特性を有するものの、破壊靭性、耐摩耗性が劣り、実用的な材料とは言い難かった。そこで、窒化珪素質焼結体の高靭性化を図るために、各種粒子、ウィスカーを分散させる粒子分散窒化珪素質焼結体の研究開発が進められている。しかしながら、高硬度・耐摩耗性を維持できる材料系が殆ど無く、実用化を阻害している。同様に、炭化珪素質焼結体は、大気雰囲気下での高温強度や硬度には優れた特性を有するものの、破壊靭性、耐摩耗性が劣り、実用的な材料とは言い難かった。
【０００５】
そこで、炭化珪素質焼結体の高靭性化を図るために、各種粒子、ウィスカーを分散させる粒子分散炭化珪素質焼結体の研究開発が進められている。しかしながら、高硬度・耐摩耗性を維持できる材料系が殆ど無く、実用化を阻害している。
【０００６】
【発明が解決しようとする課題】
このように実際のロールの使用環境では、通板する際の高さ変動時の振動に対する機械的耐久性、ハンドリング時の耐欠損性等の機械的安定性にも優れている必要があり、上述の従来の問題点を解決し、いずれの要求特性にも極めて優れている材質を有する、酸洗ラインの幅方向位置決め用シフトサイドガイドロールを提供することを目的とする。
【０００７】
【課題を解決するための手段】
本発明者等は、上記問題点を解決するために、窒化珪素ならびに炭化珪素セラミックス焼結体への分散粒子を鋭意検討した結果、特定の分散粒子を用いた場合に幅方向の位置決め用のシフトサイドガイドロール又は窒化珪素ならびに炭化珪素セラミックス焼結体からなるリングを少なくとも金属製シフトサイドガイドロールの鋼板との摺動部分に嵌合させる場合に優れた特性を有する焼結体が得られることを見出し、本発明を完成させるに至った。
【０００８】
即ち、本発明は、
（１）窒化クロム(Cr2N)粒子を分散した窒化珪素を焼結した粒子分散窒化珪素質焼結体をリング状に成形加工して、該リングを少なくとも金属製シフトサイドガイドロールの鋼板との摺動部分に嵌合させてなることを特徴とする肉厚１０ｍｍ以上２０ｍｍ以下のシフトサイドガイドロール用嵌合リング。
（２）前記窒化クロム(Cr2N)粒子の平均粒径が0.5〜10μmである請求項１記載のシフトサイドガイドロール用嵌合リング。
（３）前記窒化クロム(Cr2N)粒子の体積分率が1〜8％である請求項１記載のシフトサイドガイドロール用嵌合リング。
（４）前記粒子分散窒化珪素質焼結体の相対密度が99％以上である請求項１記載のシフトサイドガイドロール用嵌合リング。
（５）Ti-Zr-B固溶体粒子、Ti-Hf-B固溶体粒子の1種または2種を分散した炭化珪素を焼結した粒子分散炭化珪素質焼結体をリング状に成形加工して、該リングを少なくとも金属製シフトサイドガイドロールの鋼板との摺動部分に嵌合させてなることを特徴とする肉厚１０ｍｍ以上２０ｍｍ以下のシフトサイドガイドロール用嵌合リング。
（６）前記Ti-Zr-B固溶体粒子の組成が、Ti1-xZrxB2(0.02≦x≦0.25)である請求項５記載のシフトサイドガイドロール用嵌合リング。
（７）前記Ti-Hf-B固溶体粒子の組成が、Ti1-xHfxB2(0.02≦x≦0.25)である請求項５記載のシフトサイドガイドロール用嵌合リング。
（８）前記固溶体粒子の平均粒径が1〜10μmである請求項５記載のシフトサイドガイドロール用嵌合リング。
（９）前記固溶体粒子の体積分率が20〜70％である請求項５記載のシフトサイドガイドロール用嵌合リング。
（１０）前記粒子分散炭化珪素質焼結体の相対密度が99.5％以上である請求項５記載のシフトサイドガイドロール用嵌合リング。
【０００９】
【発明の実施の形態】
以下に、本発明を詳細に説明する。
本発明者等は、従来使用されていた酸洗ラインの鋼板の幅方向位置決め用の焼き入れ金属にWC-Ni-Crを溶射したシフトサイドガイドロールについて、その損耗状況を鋭意解析した結果、鋼板が高速で通過する場合、硬度に劣る材料では、表面層が容易に摩耗し、消耗していくことを見い出した。また、摩耗部周囲には肌荒れが数多く認められることも見い出した。これらの摩耗と肌荒れは、シフトサイドガイドロールの硬度が低い場合に特に顕著に認められた。したがって、酸洗ラインの幅方向の位置決めロールを長期間安定して使用するためには、耐摩耗性と耐欠損性を同時に向上させることが必要で、そのためには硬度が高く、高靭性なセラミックス材にロールごと置き換えることを見い出した。但し、セラミックスでロール全体を製造する場合、製造コストが高くなるため、部分的な置き換えも合わせて検討を行った。
【００１０】
その結果、鋼板との摺動面は鋼板の上下運動の高さによって変動するが、通常700ｍ/分までの通板速度では、上方に+30mm、下方に-10mmまでの上下動の範囲に収まることが確認されている。したがって、安全率をそれぞれ20％程度見込み、帯状リングを嵌合させる場合は、50mm程度の帯高さを有することが好適である。また、セラミックス製リングを嵌合せしめる金属製のロール母体は焼入れによって高硬度化が容易なSUJ、SNCM439などの鋼種が好ましく、摺動するときに強度的に支障のない肉厚を有するセラミックスリングを嵌合し、接着・固定後に金属ロール母体との境界部に段差が生じないように円研加工を施すことが適している。
【００１１】
そこで、これらの特性を同時に向上させるために、窒化珪素ならびに炭化珪素のそれぞれについて、各種粒子分散セラミックス焼結体を作製し、その特性を評価した。その結果、ビッカース硬度が高くかつ耐欠損性(=破壊靭性値、KIC)に優れたセラミックス焼結体が優れた特性を有する関係を見い出した。特に、Cr2N粒子を分散した窒化珪素を焼結した粒子分散窒化珪素質焼結体、ならびにTi-Zr-B固溶体粒子、Ti-Hf-B固溶体粒子の1種または2種を分散した炭化珪素を焼結した粒子分散炭化珪素質焼結体を成形加工したシフトサイドガイドロールは、従来の溶射ロールに比べて、耐摩耗性を高めつつ、かつチッピング、剥離や割れ等の耐欠損性を著しく改善できる。図2に本発明による粒子分散窒化珪素質焼結体を帯状リングに成形加工し、この帯状リングを嵌合させたシフトサイドガイドロール3を酸洗ラインの鋼板2の幅方向位置決め用として組み込んだ設備の配置図を示した。
【００１２】
以下、粒子分散窒化珪素質焼結体ならびに粒子分散炭化珪素質焼結体に関し、個別に詳細な説明を行う。
窒化珪素セラミックス単体では、破壊靭性に劣るため、窒化珪素に以下の基準で選ばれた粒子を分散させることが有効である。窒化珪素とCr2N粒子との熱膨張差やヤング率の相違等により、分散したCr2N粒子の近傍に残留応力が発生し、焼結体の破壊の際の破壊エネルギーを分散させることに伴い、靭性を著しく向上させ、かつ耐摩耗性も向上させる作用を発現することが可能になった。中でも、Cr2N粒子の平均粒径は0.5〜10μmであることが望ましい。より好ましくは3〜7μmである。平均粒径が0.5μmより小さいと、靭性への寄与が得られ難く、一方、10μmより大きいと、ビッカース硬さや破壊靭性値の低下を招く。加えて、Cr2N粒子の体積分率は1〜8％であることが望ましい。体積分率が1％より少ないと、硬さ、靭性の向上に対する寄与が得られ難く、一方、8％を越えると、粒子分散による残留応力が過大となり、破壊靭性の低下と共に耐欠損性が低下する。さらに、前記Cr2N粒子分散窒化珪素質焼結体の相対密度は理論密度に対して99％以上であることが望ましい。相対密度が99％未満では、粒子分散による焼結体への残留応力の付与が不充分になり、破壊靭性の向上効果が見られない。ロール全体をセラミックス化する場合に加え、嵌合リングを用いる場合のリング肉厚は本材料系では10mm以上が好ましく、費用面からリングの単価を軽減するには厚さ10mm以上、20mm以下が好適である。
【００１３】
本発明の位置決め用シフトサイドガイドロールは、窒化珪素粉末にCr2N粒子と必要に応じて焼結助剤を所定量添加、混合した後、焼結したものを成形加工することにより製造でき、その製造方法を限定するものではない。詳しくは、窒化珪素は共有結合性の強い物質であり、単独では焼結が困難であることが多いため、緻密化するために焼結助剤を添加することが望ましい。焼結助剤としては、希土類酸化物、窒化アルミニウム、酸化アルミニウム、酸化マグネシウム、等を用いることができる。希土類酸化物としては酸化イットリウム、酸化イッテルビウム、酸化エルビウム、等から選ぶことが出来る。焼結助剤の添加量は、窒化珪素粉末の純度や粒径によって変動する必要があるが、窒化珪素100質量部に対し、酸化イットリウムが3〜8質量部、酸化マグネシウムが2〜5質量部などが好ましい。焼結方法についても、特に限定するものではなく、例えば無加圧焼結法、ガス圧焼結法、熱間静水圧プレス焼結法、ホットプレス焼結法、等の各種焼結法を用いることができ、さらにこれらの焼結法を複数組み合せても良い。無加圧焼結法は、真空中又は不活性ガス流通中で行なうと緻密な焼結体が得られ易い。
【００１４】
また、シフトサイドガイドロールを製造する場合には、十分な緻密化を図るために、無加圧焼結後に、さらに不活性ガス雰囲気中での熱間静水圧プレス焼結を行うことが好ましい。焼結条件としては、焼結温度が1550〜1700℃、保持時間が2時間以上であることが望ましい。1550℃未満では、緻密な焼結体が得られず、固溶体粒子近傍に残留応力を十分に発生させることが困難となり、高靭性の焼結体とすることができない。一方、1700℃を越える高温では、マトリックスの窒化珪素が昇華、分解するため、焼結体が得られない。また、保持時間が2時間未満では、緻密化が十分に起こらないため、焼結体の粒子分散の効果が得られない。次に、粒子分散炭化珪素質焼結体について説明する。
【００１５】
炭化珪素セラミックス単体では、ビッカース硬度は比較的高いが破壊靭性に劣るため炭化珪素に以下の基準で選ばれた粒子を分散させることが有効である。炭化珪素とTi-Zr-B固溶体粒子及び/又はTi-Hf-B固溶体粒子との熱膨張差やヤング率の相違等により、分散したTi-Zr-B固溶体粒子及び/又はTi-Hf-B固溶体粒子の近傍に残留応力が発生し、焼結体の破壊の際の破壊エネルギーを分散させることができ、破壊靭性値を著しく向上させ、かつ耐摩耗性も向上させる作用を発現することが可能になる。このTi-Zr-B固溶体粒子及び/又はTi-Hf-B固溶体粒子は、硬質かつ耐酸化性のあるhcp構造の高融点化合物であり、焼結後に炭化珪素質焼結体中に分散粒子として残留し、焼結体全体のビッカース硬度や破壊靭性値を向上させる作用を有する。ロール全体をセラミックス化する場合に加え、嵌合リングを用いる場合のリング肉厚は本材料系では15mm以上が好ましく、費用面からリングの単価を軽減するには厚さ15mm以上25mm以下が好適である。
【００１６】
Ti-Zr-B固溶体粒子及び/又はTi-Hf-B固溶体粒子の組成は、それぞれTi1-xZrxB2、Ti1-xHfxB2で表され、xの範囲は0.02〜0.25が好ましく、より好ましくは0.02〜0.05である。TiB2にZrB2やHfB2を固溶させると、TiB2単体に比べ、硬度や破壊靭性値が上昇する。しかしながら、xが0.02より小さい場合には、Zr、HfのTiB2への固溶効果が乏しくなり、十分な高硬度化が図れない恐れがあり、一方、xが0.25を越える場合には、マトリックスの炭化珪素との熱膨張係数が掛け離れてしまうため、焼結時に緻密化し難くなり、相対密度の低い焼結体となり易く、破壊靭性値も低下する恐れが高くなる。また、前記固溶体粒子の平均粒径は1〜10μmであることが望ましい。より好ましくは3〜5μmである。平均粒径が1μmより小さいと、靭性への寄与が得られ難く、一方、10μmより大きいと、硬さや破壊靭性値の低下を招く。前記Ti-Zr-B固溶体粒子及び/又はTi-Hf-B固溶体粒子の体積分率は20〜70％であることが望ましい。体積分率が20％より少ないと、硬さ、靭性の向上に対する寄与が得られ難く、一方、70％を越えると、粒子分散による残留応力が過大となり、破壊靭性の低下と共に耐欠損性が低下する。さらに、前記Ti-Zr-B固溶体粒子及び/又はTi-Hf-B固溶体粒子分散炭化珪素質焼結体の相対密度は理論密度に対して99.5％以上であることが望ましい。相対密度が99.5％未満では、粒子分散による焼結体への残留応力の付与が不充分になり、靭性向上の効果が見られない。
【００１７】
本発明の位置決め用シフトサイドガイドロールは、炭化珪素粉末にTi-Zr-B固溶体粒子、Ti-Hf-B固溶体粒子の1種または2種と必要に応じて焼結助剤を所定量添加、混合した後、焼結したものを成形加工することにより製造でき、製造方法を限定するものではない。より詳しくは、Ti-Zr-B固溶体粒子及び/又はTi-Hf-B固溶体粒子は、複合硼化物粒子として添加する以外に、例えば、TiB2とZrB2、ZrC、HfB2、HfCの所定量を炭化珪素に混合し、焼結時の反応により複合硼化物を形成しても良い。また、炭化珪素は共有結合性の強い物質であり、単独では焼結が困難であることが多いため、緻密化するために焼結助剤を添加することが望ましい。
【００１８】
焼結助剤としては、炭化硼素、金属硼素、カーボンブラックや有機質炭素等の各種炭素材料、窒化アルミニウム、酸化アルミニウム、希土類酸化物、等を用いることができる。焼結助剤の添加量は、炭化珪素粉末の純度や粒径によって変動する必要があるが、炭化珪素100質量部に対し炭化硼素が0.1〜2.0質量部(外換算)、炭素が0.5〜2.5質量部(外換算)などが好ましい。
【００１９】
同様に、焼結方法も限定するものではなく、例えば無加圧焼結法、ガス圧焼結法、熱間静水圧プレス焼結法、ホットプレス焼結法、等の各種焼結法を用いることができ、さらにこれらの焼結法を複数組み合せても良い。無加圧焼結法は、真空中又は不活性ガス流通中で行うと緻密な焼結体が得られ易い。また、大型厚肉形状のシフトサイドガイドロールを製造する場合には、十分な緻密化を図るために、無加圧焼結後に、さらに不活性ガス雰囲気中での熱間静水圧プレス焼結を行うことが好ましい。焼結条件としては、焼結温度が1850〜2200℃、保持時間が3時間以上であることが望ましい。1850℃未満では、緻密な焼結体が得られず、固溶体粒子近傍に残留応力を十分に発生させることが困難となり、高靭性の焼結体とすることができない。一方、2200℃を越える高温では、マトリックスの炭化珪素が昇華、分解するため、焼結体が得られない。また、保持時間が3時間未満では、焼結反応による複合硼化物粒子生成が十分には起こらないため、焼結体の粒子分散の効果が得られない。
【００２０】
【実施例】
本発明の実施例を比較例と共に説明する。
(実施例1〜5)
窒化珪素(Si3N4)粉末(α型、純度99.7％、平均粒径0.3μm)に窒化クロム(Cr2N)粉末(表1に示した平均粒径を使用)、窒化チタン(TiN)粉末(平均粒径3μm)、酸化イットリウム(Y2O3)粉末(平均粒径1.5μm)、酸化イッテルビウム(Yb2O5)粉末(平均粒径1μm)、酸化エルビウム(Er2O3)粉末(平均粒径1μm)、酸化マグネシウム(MgO)粉末(平均粒径0.3μm)を表1に示す所定量(質量％)添加し、分散媒として精製水またはアセトンを用い、炭化珪素セラミックスを内貼りしたボールミルで48時間混練した。精製水またはアセトンの添加量は、セラミックス全粉末原料100gに対し120gとした。
【００２１】
次いで、得られた混合粉末を成形後、焼結した。成形条件としては冷間静水圧による加圧150MPaとし、φ220mm(内径φ115mm)×長さ220mmを2個、φ220mm(内径φ135mm)×長さ80mmを2個の各円筒を成形した。これを素地加工し、φ205mm(内径φ155mm)×長さ210mmを2個、φ205mm(内径φ175mm)×長さ70mmを2個の計4個の成形体を得た。焼結条件としては、N2ガス流通中にて、表１中に示す温度で4時間保持の無加圧焼結後、同じく表１中に示す温度、高圧N2ガス雰囲気中にて6時間保持の熱間静水圧プレス(HIP)焼結を行った。得られた焼結体から、それぞれφ150mm(内径φ91mm)×長さ160mmを2個、φ150mm(内径φ120mm)×長さ55mmを2個の焼結体加工を行い、酸洗ラインでの実機通材耐久試験に供した。後者に関しては、鋼材(SNCM439)の同心円筒を上下方向に2分割し、帯状リングを有機系接着剤を用いて接着・固定した後に、耐久試験を行った。
(実施例6〜10)
炭化珪素(SiC)粉末(α型、純度99％、平均粒径0.7μm)に硼化チタン(TiB2)粉末(平均粒径3.2μm)、硼化ジルコニウム(ZrB2)粉末(平均粒径3μm)、炭化ジルコニウム(ZrC)粉末(平均粒径2.5μm)、硼化ハフニウム(HfB2)粉末(平均粒径4μm)、炭化ハフニウム(HfC)粉末(平均粒径4.5μm)、炭化硼素(B4C)粉末(平均粒径0.6μm)、及び炭素(C)粉末(平均粒径0.02μm)を表2に示す所定量(質量％)添加し、分散媒として精製水またはアセトンを用い、炭化珪素セラミックスを内貼りしたボールミルで48時間混練した。精製水またはアセトンの添加量は、セラミックス全粉末原料100gに対し80gとした。
【００２２】
次いで、得られた混合粉末を成形後、焼結した。成形条件としては冷間静水圧による加圧150MPaとし、φ200mm(内径φ105mm)×長さ210mmを2個、φ200mm(内径φ105mm)×長さ360mmを2個の長円筒を成形した。これを素地加工し、φ185mm(内径φ110mm)×長さ200mmを2個、φ185mm(内径φ105mm)×長さ330mmを2個の計4個の成形体を得た。焼結条件としては、Arガス流通中にて、表２に示す温度で12時間保持の無加圧焼結後、同じく表2中に示す温度、高圧Arガス雰囲気中にて6時間保持の熱間静水圧プレス(HIP)焼結を行った。得られた焼結体から、それぞれφ150mm(内径φ91mm)×長さ160mmを2個、φ150mm(内径φ91mm)×長さ270mmを2個の焼結体加工を行い、酸洗ラインでの実機通材耐久試験に供した。
【００２３】
一方、得られた上記各実施例の焼結体から各種形状の試験片を切り出し、機械的特性を評価した。硬さは、押込荷重98Nにてビッカース硬さとして測定した。靭性についてはJIS R1607のSEPB法により室温にて破壊靭性値KICを測定した。焼結体密度は、アルキメデス法により相対密度として測定した。Cr2N粒子、ならびにTi-Zr-B固溶体粒子及び/又はTi-Hf-B固溶体粒子の粒径および体積分率は、焼結体の鏡面研磨面を撮影した光学顕微鏡像(拡大率500倍)より30個以上の粒子径および撮影面中の粒子面積分率として測定し、その平均値として表した。 また、Ti-Zr-B固溶体粒子及び/又はTi-Hf-B固溶体粒子を分散した炭化珪素を焼結した粒子分散炭化珪素質焼結体については、X線回折法を用いて、混合前の原料粉末段階でのTiB2、ZrC、ZrB2、HfC及びHfB2各粉末のX線回折ピークをそれぞれ測定し、混合・成形し焼結後の焼結体のX線回折ピークと照合し、TiB2中にZrもしくはHfが固溶していることを確認した。
【００２４】
得られた各焼結体の諸特性をCr2N粒子、Ti-Zr-B固溶体粒子及び/又はTi-Hf-B固溶体粒子の粒径、体積分率、x値、焼結体密度と共に表3、表4に示す。オンライン通板試験としては、常温大気中、板厚3.0mm、通板速度は700m/分の条件にて行った。2ヶ月間の鋼板の通材後、各ロールに発生した摩耗痕跡の深さhを投影型顕微鏡にて測定し、各形状(φ150mm(内径φ91mm)×L160mm、φ150mm(内径φ91mm)×L270mm)の平均値を求めた。また、摩耗痕跡周囲の損傷有無、チッピング深さ、および割れ深さを蛍光探傷法および断面研磨面の光学顕微鏡観察により評価した。
(比較例11〜19)
比較例11〜13は、分散粒子をCr2NからTiNに置き換えた場合の比較例である。比較例14は、粒子分散を行っていない窒化珪素焼結体である。これらを併せて表1に示す。比較例15〜17は、実施例6〜10と同一原料を用い、同じく精製水またはアセトンで調製したが、それぞれTiB2のみを添加した場合(比較例15)、ZrB2のみを添加した場合(比較例16)、HfB2のみを添加した場合(比較例17)の各比較例である。比較例18は、粒子分散を行っていない炭化珪素焼結体であり、これらを併せて表2に示す。比較例19は、従来の金属製ロールで、摩耗試験結果のみを表3に併記した。これら全ての比較例の材料も実施例1〜10と同様の条件で通材試験を行い、各形状の平均値を示した。
【００２５】
表3、表4に示すように、本発明の実施例によるものは、摩耗痕跡深さが250μm以下と非常に少なく、かつ摩耗痕跡周囲には割れ・剥離・チッピング等の欠損が何れの場合も認められず、耐摩耗性、耐欠損性共に優れるが、比較例の各シフトサイドガイドロールは、本発明の実施例に比べて、使用不能になるまでの摩耗痕跡深さ450μm以上と大きく、その上、ヒビやクラック等の欠損も発生する場合があり、耐摩耗性、耐欠損性が不充分であることが確認された。
【００２６】
【表１】
0004690553.tif 000002
【００２７】
【表２】
0004690553.tif 000003
【００２８】
【表３】
0004690553.tif 000004
【００２９】
【表４】
0004690553.tif 000005
【００３０】
【発明の効果】
以上述べたように、本発明の窒化クロム(Cr2N)粒子を分散した窒化珪素を焼結した粒子分散窒化珪素質焼結体、またはTi-Zr-B固溶体粒子及び/又はTi-Hf-B固溶体粒子を分散した炭化珪素を焼結した粒子分散炭化珪素質焼結体を成形加工してなるシフトサイドガイドロールは、ビッカース硬度や破壊靭性値に代表される機械的安定性に優れ、長期耐久性を有する。本発明のシフトサイドガイドロールを使用すれば、鉄鋼製造プロセスの酸洗ライン工程等におけるシフトサイドガイドロールの長寿命化による資材費圧縮と安定操業による生産性向上に伴う製造コスト低減に寄与すること大である。
【図面の簡単な説明】
【図１】鋼板の幅方向の位置決め用シフトサイドガイドロール配置概略図。
【図２】本発明の実施形態の一例を示すシフトサイドガイドロール配置概略図。
【符号の説明】
１…シフトサイドガイドロール
２…鋼板
３…嵌合させたセラミックス製リングを用いたシフトサイドガイドロール
【図１】
0004690553.tif 000006
【図２】
0004690553.tif 000007